(57)【特許請求の範囲】
【請求項１】
水難溶性薬物、及び末端に少なくとも一つのカルボキシル基を含むポリ乳酸又はその誘導体の二価又は三価金属イオン塩を含む、前記水難溶性薬物が前記ポリ乳酸又はその誘導体の二価又は三価金属イオン塩内部に取り込まれている水難溶性薬物含有徐放性微小粒子であって、
末端に少なくとも一つのカルボキシル基を含むポリ乳酸又はその誘導体が、下記一般式（１）〜（６）よりなる群から選択された一つ以上であり、かつ、５００〜５，０００ダルトンの数平均分子量を有し、
水難溶性薬物含有徐放性微小粒子が、１〜４００μｍの粒径を有し、かつ両親媒性ブロック共重合体を含まないことを特徴とする該徐放性微小粒子。
【化１】
0006002290.tif 000015
（式（１）中、Ａは−ＣＯＯ−ＣＨＺ−であり；Ｂは−ＣＯＯ−ＣＨＹ−、−ＣＯＯ−ＣＨ２ＣＨ２ＣＨ２ＣＨ２ＣＨ２−又は−ＣＯＯ−ＣＨ２ＣＨ２ＯＣＨ２であり；Ｒは水素原子、又はアセチル、ベンゾイル、デカノイル、パルミトイル、メチル、又はエチル基であり；ＺとＹはそれぞれ独立して、水素原子、又はメチル又はフェニル基であり；Ｍは独立して、Ｎａ、Ｋ又はＬｉであり；ｎは１〜３０の整数であり；及びｍは０〜２０の整数である。）
【化２】
0006002290.tif 000016
（式（２）中、Ｘはメチル基であり；Ｙ’は水素原子又はフェニル基であり；ｐは０〜２５の整数であり；ｑは０〜２５の整数であり、但し、ｐ＋ｑは５〜２５の整数であり；Ｒは水素原子、又はアセチル、ベンゾイル、デカノイル、パルミトイル、メチル又はエチル基であり；Ｚは水素原子、メチル又はフェニル基であり；及びＭは独立して、Ｎａ、Ｋ又はＬｉである。）
【化３】
0006002290.tif 000017
（式（３）中、Ｗ−Ｍ’は
【化４】
0006002290.tif 000018
であり；ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体及びＤ，Ｌ−乳酸と１，４−ジオキサン−２−オンの共重合体よりなる群から選択されるものであり；Ｒは水素原子、又はアセチル、ベンゾイル、デカノイル、パルミトイル、メチル又はエチル基であり；及びＭは独立して、Ｈ、Ｎａ、Ｋ、又はＬｉである。）
【化５】
0006002290.tif 000019
（式（４）中、Ｓは
【化６】
0006002290.tif 000020
であり；Ｌは−ＮＲ１−又は−Ｏ−（ここで、Ｒ１は水素原子又はＣ１−１０アルキルである）であり；ＱはＣＨ３、ＣＨ２ＣＨ３、ＣＨ２ＣＨ２ＣＨ３、ＣＨ２ＣＨ２ＣＨ２ＣＨ３、又はＣＨ２Ｃ６Ｈ５であり；ａは０〜４の整数であり；ｂは１〜１０の整数であり；ＭはＨ、Ｎａ、Ｋ、又はＬｉであり；ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体、及びＤ，Ｌ−乳酸と１，４−ジオキサン−２−オンの共重合体よりなる群から選択される一つ以上である。）
【化７】
0006002290.tif 000021
（式（５）中、Ｒ’は−ＰＡＤ−Ｏ−Ｃ（Ｏ）−ＣＨ２ＣＨ２−Ｃ（Ｏ）−ＯＭ（ここで、ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体、Ｄ，Ｌ−乳酸と１，４−ジオキサン−２−オンの共重合体よりなる群から選択されるものであり、ＭはＨ、Ｎａ、Ｋ、又はＬｉである）であり；及びａは１〜４の整数である。）
【化８】
0006002290.tif 000022
（式（６）中、Ｘ及びＸ'は独立して、水素、アルキル又はアリールであり；Ｙ及びＺは独立して、Ｈ、Ｎａ、Ｋ、又はＬｉであり；ｍ及びｎは独立して、０〜９５の整数であり、５＜ｍ＋ｎ＜１００であり；ａ及びｂは独立して、１〜６の整数であり；Ｒは置換又は非置換された−（ＣＨ２）ｋ−（ここで、ｋは０〜１０の整数である）、炭素数が２〜１０の二価アルケニル、炭素数が６〜２０の二価アリール又はこれらの組み合わせである。）
【請求項２】
二価又は三価金属カチオンが、Ｃａ２＋、Ｍｇ２＋、Ｂａ２＋、Ｃｒ３＋、Ｆｅ３＋、Ｍｎ２＋、Ｎｉ２＋、Ｃｕ２＋、Ｚｎ２＋、及びＡｌ３＋よりなる群から一つ以上選択されることを特徴とする請求項１に記載の水難溶性薬物含有徐放性微小粒子。
【請求項３】
水難溶性薬物含量が、微小粒子全重量の１〜５０重量％であることを特徴とする請求項１に記載の水難溶性薬物含有徐放性微小粒子。
【請求項４】
水難溶性薬物が、オランザピン、リスペリドン、ジプラシドン、リバスティグミン、ナロキソン、ナルトレキソン、シロリムス、タクロリムス、カルムスティン、プロゲステロン、エストロゲン、エストラジオール、レボノルゲストレル及びノルエチステロンよりなる群から選択された一つ以上であることを特徴とする請求項１に記載の水難溶性薬物含有徐放性微小粒子。
【請求項５】
ｉ）有機溶媒中で、末端に少なくとも一つのカルボキシル基を含むポリ乳酸又はその誘導体の１価金属塩及び水難溶性薬物を含有する高分子−薬物溶液を製造する工程と、
ｉｉ）前記高分子−薬物溶液を、二価又は三価金属カチオン及び任意の界面活性剤を含む水溶液に分散させて、微小粒子を形成する工程と、
を含む、請求項１〜４のいずれか１記載の水難溶性薬物含有徐放性微小粒子の製造方法であって、
前記ポリ乳酸又はその誘導体の１価金属塩が、請求項１に定義の一般式（１）〜（６）の化合物（但し、ここで、ＭはＮａ、Ｋ又はＬｉ）よりなる群から選択された一つ以上であり、
末端に少なくとも一つのカルボキシル基を含むポリ乳酸又はその誘導体が、５００〜５，０００ダルトンの数平均分子量を有することを特徴とする該製造方法。
【請求項６】
有機溶媒がジクロロメタン、ヘキサフルオロイソプロパノール、酢酸エチル、エタノール、メタノール、ジメチルホルムアミド、アセトン、アセトニトリル、テトラヒドロフラン、酢酸、ジメチルスルホキシド、クロロホルム、メチルジクロロアセテート、メチルクロロアセテート、エチルクロロアセテート、エチルジクロロアセテート、メチルフルオロアセテート、メチルジフルオロアセテート、エチルフルオロアセテート、エチルジフルオロアセテート、酢酸エチル、酢酸メチル、メチルホルメート、エチルホルメート、イソプロピルホルメート、プロピルホルメート及びこれらの混合物よりなる群から選択されることを特徴とする請求項５に記載の水難溶性薬物含有徐放性微小粒子の製造方法。
【請求項７】
更に、ｉｉｉ）前記工程ｉｉ）で形成された微小粒子を取得し、洗浄する工程を含むことを特徴とする請求項５に記載の水難溶性薬物含有徐放性微小粒子の製造方法。
【請求項８】
ｉｖ）前記工程ｉｉｉ）で洗浄された微小粒子を凍結乾燥する工程を、更に含むことを特徴とする請求項７に記載の水難溶性薬物含有徐放性微小粒子の製造方法。
【発明の詳細な説明】
【技術分野】
【０００１】
本発明は、水難溶性薬物含有徐放性微小粒子及びその製造方法に関する。より詳しくは、水難溶性薬物、及び末端に少なくとも一つのカルボキシル基を含むポリ乳酸又はその誘導体の多価金属カチオン塩を含み、前記水難溶性薬物が前記ポリ乳酸又はその誘導体の多価金属カチオン塩内部に取り込まれており、薬物の急激な初期過多放出及び遅延放出することなく、一定の放出速度及び有効な血中濃度を持続的に保持でき、疎水性薬物の長期徐放性製剤として有用に使用できる微小粒子及びその製造方法に関するものである。
【背景技術】
【０００２】
慢性疾患治療用薬物の場合、投与頻度を減少させるために持続放出剤形にすることで、たった１回の投与だけでも長時間有効な治療薬水濃度を保持でき、患者の薬物治療順応度を向上させることができる。このような持続放出剤形の中で、有数の製薬会社が多大な関心を見せている剤形が高分子ミクロスフェアである。現在、市販されている高分子ミクロスフェア製品の例は、精神分裂症治療剤として、リスペリドン２週放出剤形であるリスパダールコンスタ（Risperdal Consta）と薬物中毒治療剤としてナルトレキソン（naltrexone）の４週放出剤形であるビビトロル（Vivitrol）がある。これらの剤形は、典型的なポリ（ラクチド−コ−グリコリド）（ＰＬＧＡ）ミクロスフェア剤形であり、薬物投与後初期放出がよく行われず、１週〜４週まで放出が遅延され、初期には迅速な薬効発現のために経口剤を共に投与しなければならない不便があった。
【０００３】
ミクロスフェアを製造するために使用される生分解性高分子には、ポリラクチド、ポリグリコリド、ポリ（ラクチド−コ−グリコリド）（ＰＬＧＡ）などが使用されており、分子量が通常１００，０００〜２００，０００ダルトンのものが使用されている。このような高分子は、少なくとも１つのカルボン酸末端を有しているので、水溶液で酸性を帯び、加水分解されれば乳酸やグリコール酸のような有機酸を放出し、周辺環境を酸性に維持させるため、酸に不安定な薬物には適用するのが困難である問題点がある。また、高分子の分子量が非常に大きいため、一定の（uniform）物理化学的性質を有する規格化された高分子を合成することが容易ではなく、使用された高分子の合成配置が変われば、これにより製造されたミクロスフェアからの薬物放出パターンも変わる等、薬物放出パターンを一定に保持するのが容易ではない。また、高分子量の生分解性高分子を合成するためには、ラクチド又はグリコリドのような環状二量体（cyclic dimer）を用いた開環重合法（ring-opening polymerization）を使用しなければならないが、この方法はほとんど無水状態を保持した状態で合成しなければならないため、相対的に大量生産が困難である。また、疎水性薬物適用時、一定の時間が経過された後に、ミクロスフェアの高分子の分解が開始されるため、投与後直ちに薬効が発現されないという短所がある。例えば、リスパダールコンスタの場合、投与後、約２週以上経ってから薬物の放出が開始され、その期間の間経口剤を投与することがある（非特許文献１、２）。
【０００４】
従って、疎水性薬物適用時にも薬物投与後初期放出がスムーズに行われるようにする同時に、長期間にわたって薬物の血中濃度を有効に保持できる放出プロファイルを有する徐放性微小粒子に対する開発が求められている。
【先行技術文献】
【非特許文献】
【０００５】
【非特許文献１】M. Eerdekens et al. / Schizophrenia Research 70 (2004) 91-100
【非特許文献２】S. Keith/Progress in Neuro-Psychopharmacology & Biological Psychiatry 30 (2006) 996-1008
【発明の概要】
【発明が解決しようとする課題】
【０００６】
そこで、本発明者らは、高分子微小粒子から薬物の放出速度を效果的に制御するための技術を鋭意研究した結果、規格化及び大量生産が容易な５，０００ダルトン以下の分子量を有する生分解性高分子の１価金属塩において、１価金属イオンを多価金属イオンに置換し、高分子の分子量及び薬物と高分子割合を調節することによって、薬物の放出速度及び放出量を容易に制御できることを見出し、本発明を完成した。
【０００７】
従って、本発明の目的は、大量生産と規格化が容易な５００以上５，０００ダルトン以下の生分解性高分子を用いて、薬物が過度に遅延放出されないようにし、薬物の血中濃度を速い時間内に有効な水準まで到達させ、長期間有効な血中濃度を保持できる放出プロファイルを有する水難溶性薬物含有徐放性微小粒子及びその製造方法を提供することである。
【課題を解決するための手段】
【０００８】
前記技術的課題を解決するための本発明は、水難溶性薬物、及び末端に少なくとも一つのカルボキシル基を含むポリ乳酸又はその誘導体の多価金属イオン塩を含み、前記水難溶性薬物が前記ポリ乳酸又はその誘導体の多価金属イオン塩内部に取り込まれている水難溶性薬物含有徐放性微小粒子を提供する。
【０００９】
本発明の他の側面によれば、ｉ）有機溶媒中でポリ乳酸又はその誘導体の１価金属塩及び水難溶性薬物を含有する高分子−薬物溶液を製造する工程と、ｉｉ）前記高分子−薬物溶液を、多価金属カチオン及び任意の界面活性剤を含む水溶液に分散させて、微小粒子を形成する工程と、を含む水難溶性薬物含有徐放性微小粒子の製造方法が提供される。
【発明の効果】
【００１０】
本発明に係る微小粒子は、薬物の放出調節が容易で、長期間にわたって有効な血中薬物濃度を保持でき、頻繁な繰り返し投薬が必要な薬物の持続放出剤形に適している。
【図面の簡単な説明】
【００１１】
【図１】本発明の実施例２で製造された微小粒子に対する走査電子顕微鏡（ＳＥＭ）写真である。
【図２】本発明の実施例５で製造された微小粒子に対する走査電子顕微鏡写真である。
【図３】本発明の実施例６で製造された微小粒子に対する走査電子顕微鏡写真である。
【図４】本発明の試験例３（放出試験）において、高分子対比薬物割合の変化による薬物放出量変化を測定して示したグラフである。
【図５】本発明の試験例３（放出試験）において、高分子対比薬物割合が固定された場合、高分子の分子量の変化による薬物放出量変化を測定して示したグラフである。
【発明を実施するための形態】
【００１２】
以下、本発明について具体的に説明する。
【００１３】
本発明において、末端に少なくとも一つのカルボキシル基を含むポリ乳酸又はその誘導体の具体的な例には、ポリ乳酸、ポリラクチド、ポリグリコリド、ポリマンデル酸、ポリカプロラクトン、ポリ無水物及びこれらの共重合体よりなる群から選択される一つ以上が挙げられる。
【００１４】
前記ポリ乳酸又はその誘導体において、カルボキシル基末端以外の他の末端は、ヒドロキシ、アセトキシ、ベンゾイルオキシ、デカノイルオキシ、パルミトイルオキシ、メチル及びエチルからなる群から選択された一つ以上の末端基であってもよい。
【００１５】
本発明に係る微小粒子に使用される、ポリ乳酸又はその誘導体の数平均分子量は、その製造工程中の反応温度、時間などを制御して調節でき、好ましくは５００〜５，０００ダルトン、より好ましくは２，０００〜５，０００ダルトン範囲内にある。分子量が５００ダルトン未満のとき、持続的な薬物放出を期待するが困難であり、５，０００ダルトンを超える場合には、一定の（uniform）物理化学的性質を有する規格化された高分子を合成することが容易ではなく、高分子量の場合、無水状態で合成しなければならないので大量生産に適しない場合がある。また、このような範囲の分子量を有する生分解性高分子は、乳酸又はグリコール酸のような有機酸単量体（monomer）を縮重合法（co-condensation polymerization）により合成することによって製造されるが、無水状態を保持する必要がなく、大量生産が相対的に容易である。
【００１６】
本発明において、好ましくは、末端に少なくとも一つのカルボキシル基を含むポリ乳酸又はその誘導体が下記一般式（１）〜（６）よりなる群から選択された一つ以上であってもよい：
【００１７】
【化１】
0006002290.tif 000002
【００１８】
（式（１）中、Ａは−ＣＯＯ−ＣＨＺ−であり；Ｂは−ＣＯＯ−ＣＨＹ−、−ＣＯＯ−ＣＨ２ＣＨ２ＣＨ２ＣＨ２ＣＨ２−又は−ＣＯＯ−ＣＨ２ＣＨ２ＯＣＨ２であり；Ｒは水素原子、又はアセチル、ベンゾイル、デカノイル、パルミトイル、メチル、又はエチル基であり；ＺとＹはそれぞれ独立して、水素原子、又はメチル又はフェニル基であり；Ｍは独立して、Ｈ、Ｎａ、Ｋ又はＬｉであり；ｎは１〜３０の整数であり；及びｍは０〜２０の整数である。）
【００１９】
【化２】
0006002290.tif 000003
【００２０】
（式（２）中、Ｘはメチル基であり；Ｙ’は水素原子又はフェニル基であり；ｐは０〜２５の整数であり；ｑは０〜２５の整数であり、但し、ｐ＋ｑは５〜２５の整数であり；Ｒは水素原子、又はアセチル、ベンゾイル、デカノイル、パルミトイル、メチル又はエチル基であり、Ｚは水素原子、メチル又はフェニル基であり；及びＭは独立してＨ、Ｎａ、Ｋ又はＬｉである。）
【００２１】
【化３】
0006002290.tif 000004
【００２２】
（式（３）中、Ｗ−Ｍ’は
【００２３】
【化４】
0006002290.tif 000005
【００２４】
であり；ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体及びＤ，Ｌ−乳酸と１，４−ジオキサン−２−オンの共重合体よりなる群から選択されるものであり；Ｒは水素原子、又はアセチル、ベンゾイル、デカノイル、パルミトイル、メチル又はエチル基であり；及びＭは独立して、Ｈ、Ｎａ、Ｋ、又はＬｉである。）
【００２５】
【化５】
0006002290.tif 000006
【００２６】
（式（４）中、Ｓは
【００２７】
【化６】
0006002290.tif 000007
【００２８】
であり；Ｌは−ＮＲ１−又は−Ｏ−（ここで、Ｒ１は水素原子又はＣ１−１０アルキルである）であり；ＱはＣＨ３、ＣＨ２ＣＨ３、ＣＨ２ＣＨ２ＣＨ３、ＣＨ２ＣＨ２ＣＨ２ＣＨ３、又はＣＨ２Ｃ６Ｈ５であり；ａは０〜４の整数であり；ｂは１〜１０の整数であり；ＭはＨ、Ｎａ、Ｋ、又はＬｉであり；ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体、及びＤ，Ｌ−乳酸と１，４−ジオキサン−２−オンの共重合体よりなる群から選択される一つ以上である。）
【００２９】
【化７】
0006002290.tif 000008
【００３０】
（式（５）中、Ｒ’は−ＰＡＤ−Ｏ−Ｃ（Ｏ）−ＣＨ２ＣＨ２−Ｃ（Ｏ）−ＯＭ（ここで、ＰＡＤはＤ，Ｌ−ポリ乳酸、Ｄ−ポリ乳酸、ポリマンデル酸、Ｄ，Ｌ−乳酸とグリコール酸の共重合体、Ｄ，Ｌ−乳酸とマンデル酸の共重合体、Ｄ，Ｌ−乳酸とカプロラクトンの共重合体、Ｄ，Ｌ−乳酸と１，４−ジオキサン−２−オンの共重合体よりなる群から選択されるものであり、ＭはＨ、Ｎａ、Ｋ、又はＬｉである）であり；ａは１〜４の整数であり、例えば、ａ＝１のとき３−ａｒｍ  ＰＬＡ−ＣＯＯＮａ、ａ＝２のとき４−ａｒｍ  ＰＬＡ−ＣＯＯＮａ、ａ＝３のとき５−ａｒｍ  ＰＬＡ−ＣＯＯＮａ、ａ＝４のとき６−ａｒｍ  ＰＬＡ−ＣＯＯＮａである。）
【００３１】
【化８】
0006002290.tif 000009
【００３２】
（式（６）中、Ｘ及びＸ'は独立して、水素、アルキル（例えば、炭素数１〜１０のアルキル、例えば、メチル）又はアリール（例えば、炭素数６〜２０のアリール、例えば、フェニル）であり；Ｙ及びＺは独立して、Ｈ、Ｎａ、Ｋ、又はＬｉであり；ｍ及びｎは独立して、０〜９５の整数であり、５＜ｍ＋ｎ＜１００であり；ａ及びｂは独立して、１〜６の整数であり；Ｒは置換又は非置換された−（ＣＨ２）ｋ−（ここで、ｋは０〜１０の整数である）、炭素数が２〜１０の二価アルケニル、炭素数が６〜２０の二価アリール又はこれらの組み合わせである。）
【００３３】
本発明の一具体例で、前述のようなポリ乳酸又はその誘導体の多価金属イオン塩は、ポリ乳酸又はその誘導体のカルボキシル基末端が、二価又は三価金属イオンとイオン結合して、水不溶性のポリ乳酸又はその誘導体の多価金属塩を形成したものである。
【００３４】
二価又は三価金属イオンは、好ましくはＣａ２＋、Ｍｇ２＋、Ｂａ２＋、Ｃｒ３＋、Ｆｅ３＋、Ｍｎ２＋、Ｎｉ２＋、Ｃｕ２＋、Ｚｎ２＋、及びＡｌ３＋よりなる群から一つ以上選択される。二価又は三価金属イオンは硫酸塩、塩酸塩、炭酸塩、リン酸塩又は水酸化物の形態、好ましくは、ＣａＣｌ２、ＭｇＣｌ２、ＺｎＣｌ２、ＡｌＣｌ３、ＦｅＣｌ３、ＣａＣＯ３、ＭｇＣＯ３、Ｃａ３（ＰＯ４）２、Ｍｇ３（ＰＯ４）２、ＡｌＰＯ４、ＭｇＳＯ４、Ｃａ（ＯＨ）２、Ｍｇ（ＯＨ）２、Ａｌ（ＯＨ）３、またはＺｎ（ＯＨ）２の形態が挙げられる。
【００３５】
本発明の微小粒子で、前記ポリ乳酸又はその誘導体の多価金属イオン塩は、微小粒子全重量の５０〜９９重量％で含まれていてもよい。高分子の含量が５０重量％の未満のとき、徐放性放出効果が得られなく、９９重量％を超えると、通常的な方法で体内１回投与できる容量が過量になる問題がある。
【００３６】
本発明において、水難溶性薬物は疎水性薬物として、水溶解度（２５℃）が１００ｍｇ／ｍＬ以下の薬物を意味する。具体的例には、オランザピン、リスペリドン、ジプラシドン、リバスティグミン、ナロキソン、ナルトレキソン、シロリムス、タクロリムス、カルムスティン、プロゲステロン、エストロゲン、エストラジオール、レボノルゲストレル、ノルエチステロンなどが挙げられる。本発明の好ましい一具体例では、リスペリドンを使用する。本発明の微小粒子内の水難溶性薬物含量は微小粒子全重量の１〜５０重量％であるが、これに必ず制限されるものではない。１重量％未満のとき、意図した薬理効果を得ることが困難であり、５０重量％を超えると、初期に薬物が過多放出される問題がある。
【００３７】
本発明の微小粒子は、例えば、１〜４００μｍ、具体的に５〜２５０μｍ、より具体的には５０〜１５０μｍの粒径を有してもよい。その形態は、前記ポリ乳酸又はその誘導体の多価金属イオン塩からなる微粒子の内部コア（core）に水難溶性薬物が取り込まれている無定形〜球形形態である。
【００３８】
本明細書で、用語“徐放性”、“徐放性送達”又は“徐放性薬剤送達”は、１回投与で薬物の有効血中濃度を長時間、例えば、７２時間以上保持することを意味する。投与経路は皮下、筋肉又は静脈注射などである。徐放性送達を通し頻繁な投与による不便さを解消することができる。
【００３９】
本発明の微小粒子は、上記した成分以外に、防腐剤、安定化剤、水和剤又は浸透圧調節のための塩及び／又は緩衝剤などの薬剤学的補助剤及びその他の治療的に有用な物質を更に含有してもよい。本発明の微小粒子は、例えば、注射及び／又は皮下、筋肉内、腹腔内又は皮内移植、及び粘膜内の投与による送達経路により、対象者体内の目的とする部位に分散、送達又は適用されていてもよい。一例として、本発明の微小粒子を注射溶液等の分散媒に均一に懸濁して、投与してもよい。前記分散媒の例には、注射用蒸留水、５％ブドウ糖、生理食塩水、ミネラル油、モノ−、ジ−及びトリ−グリセリドなどが挙げられる。
【００４０】
本発明の他の側面によれば、ｉ）有機溶媒中で、少なくとも一つのカルボキシル基を含むポリ乳酸又はその誘導体の１価金属塩及び水難溶性薬物を含有する高分子−薬物溶液を製造する工程と、ｉｉ）前記高分子−薬物溶液を、多価金属イオン及び任意の界面活性剤を含む水溶液に分散させて、微小粒子を形成する工程と、を含む水難溶性薬物含有徐放性微小粒子の製造方法が提供される。
【００４１】
本発明に係る微小粒子製造方法は、ポリ乳酸又はその誘導体１価金属塩を多価金属イオンの水溶液に添加すれば、ポリ乳酸又はその誘導体の１価金属塩が水不溶性のポリ乳酸又はその誘導体の多価金属塩に変換され、沈殿されながら微小粒子を形成することを特徴とする。
【００４２】
本発明に係る微小粒子製造方法を工程別に分けて、具体的に説明すれば次の通りである。
【００４３】
工程１：高分子−薬物溶液製造工程
有機溶媒中で、ポリ乳酸又はその誘導体の１価金属塩及び水難溶性薬物を含有する高分子−薬物溶液を製造することは、以下の３つ方式のいずれかにより遂行されていてもよい。
ｉ−１）ポリ乳酸又はその誘導体の１価金属塩を有機溶媒に溶解し、生分解性高分子溶液を製造した後、この生分解性高分子溶液に水難溶性薬物を加えて、高分子−薬物含有溶液を製造する方式
ｉ−２）水難溶性薬物を有機溶媒に溶解し、薬物溶液を製造した後、この薬物溶液にポリ乳酸又はその誘導体の１価金属塩を加えて、高分子−薬物含有溶液を製造する方式
ｉ−３）ポリ乳酸又はその誘導体の１価金属塩と水難溶性薬物を共に有機溶媒に溶解して、高分子−薬物含有溶液を製造する方式
【００４４】
即ち、本発明の徐放性組成物の製造は、末端がカルボン酸であるポリ乳酸又はその誘導体を開始物質として使用してもよく（ｉ−１）、代案として、末端にカルボン酸を有するポリ乳酸又はその誘導体から出発し、これをアルカリ金属塩で中和させ、ポリ乳酸又はその誘導体の１価金属塩に変更させた後、使用してもよい（ｉ−２及びｉ−３）。前記アルカリ金属塩は、炭酸ナトリウム、炭酸水素ナトリウム、炭酸水素カリウム、又は炭酸カリウムなどから提供されてもよい。
【００４５】
前記ポリ乳酸又はその誘導体の１価金属塩は、末端がカルボン酸である対応ポリ乳酸又はその誘導体、例えば一般式（１）〜（６）でＭがＨの高分子をアルカリ金属塩、具体的にナトリウム、カリウム、又はリチウムなどで中和反応して得ることができ、前記アルカリ金属塩は、炭酸ナトリウム、炭酸水素ナトリウム、炭酸水素カリウム、又は炭酸カリウムなどから提供されていてもよい。従って、本発明に係る微小粒子製造方法で用いられるポリ乳酸又はその誘導体の１価金属塩としては、前記一般式（１）〜（６）でＭであるＮａ、Ｋ、又はLｉであってもよい。
【００４６】
本発明に係る微小粒子製造方法で使用可能な水難溶性薬物には、前述したもの等が挙げられる。本発明の微小粒子製造方法の一具体例によれば、水難溶性薬物は、ポリ乳酸又はその誘導体の１価金属塩使用量１重量部当たり０．０１〜０．５重量部範囲で使用される。
【００４７】
本発明に係る微小粒子製造方法で使用可能な有機溶媒には、ジクロロメタン、ヘキサフルオロイソプロパノール、酢酸エチル、エタノール、メタノール、ジメチルホルムアミド、アセトン、アセトニトリル、テトラヒドロフラン、酢酸、ジメチルスルホキシド、クロロホルム、メチルジクロロアセテート、メチルクロロアセテート、エチルクロロアセテート、エチルジクロロアセテート、メチルフルオロアセテート、メチルジフルオロアセテート、エチルフルオロアセテート、エチルジフルオロアセテート、酢酸エチル、酢酸メチル、メチルホルメート、エチルホルメート、イソプロピルホルメート、プロピルホルメート、及びこれらの混合物が挙げられる。生分解性高分子、薬物の溶解度及び生体適合性などを考慮して適宜選択してもよい。具体的には、沸点が低く、真空下で容易に除去されるジクロロメタン、アセトン及びこれらの混合物が挙げられる。このような有機溶媒は、ポリ乳酸又はその誘導体の１価金属塩の使用量１重量部に対して０．５〜１００重量部を使用することができる。
【００４８】
工程２：微小粒子の形成工程
前記工程１で製造された高分子−薬物溶液を多価金属カチオンが含有された水溶液に分散させて、微小粒子を形成する。
【００４９】
本工程では、高分子−薬物有機溶液を多価金属イオン水溶液に分散させる時、ポリ乳酸又はその誘導体の１価金属塩内の１価金属イオンが二価又は三価金属イオンによって置換され、水不溶性であるポリ乳酸又はその誘導体の多価金属塩を形成し、このように形成された高分子の水不溶性塩が沈殿されながらその内部に水難溶性薬物を取り込んだ微小粒子が得られる。
【００５０】
本発明に係る微小粒子製造方法で使用可能な多価金属カチオンとしては、前述したようなもの等が挙げられる。多価金属カチオンの使用量は、二価金属イオン又は三価金属イオンを使用する場合、ポリ乳酸又はその誘導体のカルボキシル末端基に対して０．５〜５当量、好ましくは１〜２当量で加えて、全てのポリ乳酸又はその誘導体のカルボキシル末端基が二価又は三価金属イオンで置換されるようにすることが好ましい。
【００５１】
前記多価金属カチオン水溶液には、微小粒子の形成収率を増加させ、均一な粒子を形成するために、任意に界面活性剤が含まれていてもよい。前記界面活性剤には、当分野から通常的に用いられるのが使用可能であり、特に限定されない。具体的には高分子界面活性剤であるポロキサーマ、ポリビニルアルコール、ポリオキシエチレンソルビタン脂肪酸エステル、天然高分子リンゼラチン、高級脂肪酸アルカリ塩などが使用可能である。このような界面活性剤は、例えば、水溶液中の水１重量部に対して０．００１〜０．１重量部で使用してもよい。
【００５２】
本発明の水難溶性薬物含有徐放性微小粒子の製造方法は、更に、ｉｉｉ）前記工程ｉｉ）で形成された微小粒子を取得し、水で洗浄する工程を含んでいてもよい。
【００５３】
さらに、本発明の水難溶性薬物含有徐放性微小粒子の製造方法は、ｉｖ）前記工程ｉｉｉ）で洗浄された微小粒子を凍結乾燥する工程を、更に含んでいてもよい。凍結乾燥時、凍結乾燥補助剤を添加してもよく、凍結乾燥補助剤としては、糖、糖アルコール又はこれらの混合物が含まれる。前記糖は、ラクトース、マルトース、スクロース及びトレハロースよりなる群から選択される一つ以上であり、前記糖アルコールは、マンニトール、ソルビトール、マルチトール、キシリトール及びラックティートールよりなる群から選択される一つ以上であってもよい。本発明の一具体例で、凍結乾燥補助剤の含量は、凍結乾燥組成物全体乾燥重量に基づいて、１〜５０重量％、より好ましくは１〜３０重量％である。
【実施例】
【００５４】
以下では、本発明の内容を、実施例を参照しながら、より具体的に説明する。但し、下記実施例は本発明の理解のために提示されるだけであり、これにより本発明の権利範囲が限定されるものと解釈すべきではない。
【００５５】
実施例１〜６
薬物含有微小粒子の製造
下記表１に示された組成により、重量平均分子量１，８６０、３，４００、及び４，２２０ダルトンのポリ乳酸を用いて、実施例１〜６の高分子微小粒子を製造した。高さ１５０ｍｍ、直径８０ｍｍの円筒状反応器に、底から高さの１／３になる位置にホモジナイザー（homogenizer）の刃を配置した。有機相製造容器で、ポリ乳酸とリスペリドンに２ｍＬのジクロロメタンを加え、密封後、完全溶解した。塩化カルシウムを含有する１％（ｗ／ｖ）ポロキサーマ１８８水溶液５００ｍＬを微小粒子製造反応器に加えた後、３００ｒｐｍの速度で撹拌しながらガラス注射器を介してリスペリドンと高分子をジクロロメタン２ｍＬに溶かした溶液をゆっくり加え、微小粒子を固化した。固化された微小粒子は３８〜２００μｍのふるいカラムを利用して、その間の粒度分布を有する粒子のみを採取した。この粒子を蒸留水で３回洗浄し、２４時間凍結乾燥して、製造を完了した。以降の使用時まで冷蔵保管した。上記全ての過程は無菌作業台で最大限無菌条件を維持して、進められた。
【００５６】
【表１】
0006002290.tif 000010
*0.1%（w/v）
【００５７】
比較例１〜３
薬物含有ＰＬＧＡミクロスフェア
リスペリドンを下記表２の高分子と共に、ジクロロメタン３ｍＬに溶かして薬物溶液を製造した。別途に０．０２Ｍ−炭酸緩衝液（０．０２Ｍ  Ｎａ２ＣＯ３＋０．０２Ｍ  ＮａＨＣＯ３）で５％ポリビニルアルコール（ＰＶＡ）溶液を製造した。この５％ＰＶＡ溶液を約３００ｒｐｍで撹拌しながら、前記薬物溶液を、ガラス注射器を利用してＰＶＡ溶液内部にゆっくり注入した。薬物溶液注入を完了した後、撹拌機に利用して室温で、３００ｒｐｍで１時間継続撹拌して、ミクロスフェアを完全に固化した。固化されたミクロスフェアは３８〜２００μｍのふるいカラムを利用して、その間の粒度分布を有する粒子のみを採取した。このミクロスフェアを蒸留水で３回洗浄し、２４時間凍結乾燥して、製造を完了した。以降の使用時まで冷蔵保管した。上記の全ての過程は無菌作業台で最大限無菌条件を維持して、進められた。
【００５８】
【表２】
0006002290.tif 000011
LA：乳酸由来単位
GA：グリコール酸由来単位
【００５９】
試験例１：微小粒子の形状及び表面状態評価
本発明の実施例２、５及び６で製造された微小粒子を走査電子顕微鏡で撮影し、図１〜３にそれぞれ示した。これらの実施例で製造された微小粒子はいずれも丸い形態を有し、表面にマイクロ孔隙を有していることが分かり、分子量が大きくなるほどマイクロ孔隙が小さくなりながら表面が滑らかになる傾向を示した。
【００６０】
試験例２：薬物含量及び封入率
微小粒子内に封入されたリスペリドンの量を測定するために、下記のＨＰＬＣ法に従って定量した。実施例１〜６及び比較例１〜３から製造された微小粒子約２０ｍｇを取り、２０ｍＬ容量のフラスコに入れ、アセトニトリルを加え、完全に溶かした後、２０ｍＬになるようにした。また、移動相溶液で１０倍希釈した後、０．４５μｍ膜ろ過紙でろ過した後、ＨＰＬＣに５０μLを注入した。
【００６１】
ＨＰＬＣ条件
・カラム：Phenomenex Gemini-NX 5u C18 110Å（150x4.6mm）
・移動相：酢酸緩衝液／メタノール＝６００／４００（ｖ／ｖ）
・流速：１ｍＬ／ｍｉｎ
・検出器：ＵＶ  ２８０ｎｍ
・酢酸緩衝液：酢酸アンモニウム６ｇと酢酸６０ｍＬを注射用蒸留水１．２Ｌに溶解させたもの
【００６２】
微小粒子内薬物の量を求めるために、下記の数式１及び２によって微小粒子内の薬物含量及び封入率を求めた後、その結果を下記表３に示した。
【００６３】
【数１】
0006002290.tif 000012
【００６４】
【数２】
0006002290.tif 000013
【００６５】
【表３】
0006002290.tif 000014
【００６６】
試験例３：放出試験
実施例１〜６、比較例１乃至３から製造された微小粒子及び市販製品のリスパダールコンスタに対してin vitro条件で薬物放出実験を行った。具体的に、薬物として２５ｍｇ該当量の微小粒子をとり、ｐＨ７．４のリン酸塩緩衝溶液５００ｍＬが充電されている試験管に入れ、ふたをし、３７℃で、分当り６０回速度の恒温水槽に置いて、３０日以上薬物が持続的に放出されるようにした。放出液を１ｍＬずつとり、前記試験例２のようにＨＰＬＣ定量法で分析し、試験管内には新しいリン酸塩緩衝溶液を１ｍＬずつ補充した。
【００６７】
その結果、図４に示されたように、高分子対比薬物割合を変化させることによって、初期放出量を調節することができ、放出速度は一定に維持されていることが分かる。しかし、市販製品のリスパダールコンスタの場合、１４日間ほとんど放出されていなく、その以後に放出されることが分かった。
【００６８】
また、図５に示されるように、高分子対比薬物割合を固定し、高分子の分子量を増加させた時、薬物の放出速度が低減されていることが分かる。これは、高分子の分子量を調節を通して、薬物の放出速度を変化させることができることを意味する。一方、比較例の場合、分子量によって差はあるが、数日〜数十日ずつ遅延放出されていることを確認することができた。
【図４】
0006002290.tif 000023
【図５】
0006002290.tif 000024
【図１】
0006002290.tif 000025
【図２】
0006002290.tif 000026
【図３】
0006002290.tif 000027